ШИХТА ДЛЯ ПРОИЗВОДСТВА ПОРИСТОГО ЗАПОЛНИТЕЛЯ
CHARGE FOR PRODUCTION OF POROUS FILLER

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, доломит, дополнительно содержит отходы производства кальцинированной соды в виде высушенного до влажности не более 5% шлама при следующем соотношении компонентов, мас.%: глина монтмориллонитовая 80,0-92,0; доломит 4,0-10,0; указанные отходы производства кальцинированной соды 4,0-10,0.
В составе шихты для производства пористого заполнителя используют глины монтмориллонитовые, включающие Аl-монтмориллонит и Fe-монтмориллонит (нонтронит).
Отходы производства кальцинированной соды в виде высушенного до влажности не более 5% шлама содержат тонкодисперсные частицы карбоната кальция, а также карбоната магния, гидроксидов кальция и магния, примеси гипса и хлоридов кальция, натрия, аммония и глинистых соединений [2].
В таблице приведены составы шихты для производства пористого заполнителя.
Таблица
Компоненты
Состав, мас.%
1
2
3
Глина монтмориллонитовая
92,0
86,0
80,0
Доломит
4,0
7,0
10,0
Отходы производства кальцинированной соды
4,0
7,0
10,0
Прочность на сжатие, МПа
3-4
3-4
2,5-3
Компоненты сырьевой смеси дозируют в требуемых количествах. Доломит размалывают до порошкообразного состояния, смешивают с глиной монтмориллонитовой и отходами производства кальцинированной соды в виде высушенного до влажности не более 5% шлама. Полученную шихту увлажняют до 18-23% и формуют из нее гранулы размером 20-40 мм, которые сушат до влажности не более 6% и обжигают при температуре 1000-1050°C.
Источники информации
1. SU 1161500, С04В 31/00, 1985.
2. Оратовская А.А., Синицын Д.А., Галеева Л.Ш., Бабков В.В., Шатов А.А. Использование отходов производства кальцинированной соды для получения известьсодержащих вяжущих и строительных материалов на их основе // Строительные материалы. - 2012. - №2. - С.52-53.